(57)【要約】【課題】パターン部及びエッチング部からなる縞状パターンを有する光透過性導電性フィルムのパターニング段差を評価する方法を提供する。【解決手段】以下の工程（１）〜（４）を含有する方法：（１）少なくとも一つの直線状の明暗境界が表れた基準パターンを投影する装置、ＣＣＤカメラ及び光透過性導電性フィルムを所定位置に配置する工程；（２）前記光透過性導電性フィルムの表面に、前記基準パターンを投影する工程；（３）前記基準パターンの反射像のゆらぎを結像し、前記ＣＣＤカメラで撮影して得られる映像信号を画像処理する工程；（４）前記画像処理により得られた像において、鋸形状の明暗境界が観察されるときに、縞状パターンの長手方向と直交する面についてのパターン部の断面形状が上に凸の円弧形状であり、かつエッチング部の同断面形状が下に凸の円弧形状であると判定する工程。【選択図】図１
2014215083.tif 000002
【特許請求の範囲】
【請求項１】
一部がエッチングされてなる光透過性導電層を少なくとも一方の表面に有する光透過性導電性フィルムであって、
前記表面が、光透過性導電層が存在するパターン部、及びエッチング部からなる縞状パターンを有する光透過性導電性フィルム
のパターニング段差を評価する方法であって、以下の工程（１）〜（４）を含有する方法：
（１）前記縞状パターンの長手方向がｘ軸方向に対してα°（５°≦α≦８５°）をなし、かつ縞状パターンを有する表面がｚ軸正方向を向くように前記光透過性導電性フィルムをｘｙ平面に配置し、かつ
少なくとも一つの直線状の明暗境界が表れた基準パターンを投影する装置、及びＣＣＤカメラを、ｙｚ平面に入射角及び正反射角度が等しくなるように配置する工程；
（２）前記光透過性導電性フィルムの前記表面に、前記基準パターンを投影する工程；
（３）前記基準パターンの反射像のゆらぎを結像し、前記ＣＣＤカメラで撮影して得られる映像信号を画像処理する
工程；
（４）前記画像処理により得られた像において鋸形状の明暗境界が観察されるときに、当該明暗境界に対応する前記パターン部の、前記縞状パターンの長手方向と直交する面についての断面形状が上に凸の円弧形状であり、かつ当該明暗境界に対応するエッチング部の前記断面形状が下に凸の円弧形状であると判定する工程。
【請求項２】
前記工程（４）において、前記鋸形状における段差を算出し、その値に基づいて断面が円弧形状である前記パターン部及び前記エッチング部それぞれの曲率半径を求める、請求項１に記載の方法。
【請求項３】
前記αが、３０°〜６０°である、請求項１又は２に記載の方法。
【請求項４】
さらに、
（５）前記工程（４）で求められた曲率半径に基づいて、前記パターン部の円弧形状の高さと前記エッチング部の円弧形状の深さの和を、パターニング段差として求める工程
を含有する、請求項２又は３に記載の方法。
【請求項５】
請求項４に記載の方法により計測されたパターニング段差が０．３μｍ以下となるように製造された、光透過性導電性フィルム。
【請求項６】
請求項５に記載の光透過性導電性フィルムを含む、タッチパネル。
【請求項７】
一部がエッチングされてなる光透過性導電層を少なくとも一方の表面に有する光透過性導電性フィルムであって、
前記表面が、光透過性導電層が存在するパターン部、及びエッチング部からなる縞状パターンを有し、かつ
前記パターン部の、前記縞状パターンの長手方向と直交する面についての断面形状が上に凸の円弧形状であり、かつ当該明暗境界に対応するエッチング部の前記断面形状が下に凸の円弧形状である、
光透過性導電性フィルム
のパターニング段差を検査する方法であって、前記パターン部の円弧形状の高さと前記エッチング部の円弧形状の深さの和として求められるパターニング段差が０．３μｍ以下であるときに、良好であると判定する方法。
【請求項８】
以下の工程（ｉ）〜（ｉｖ）を含有する、請求項７に記載の方法：
（ｉ）前記縞状パターンの長手方向がｘ軸方向に対してα°（５°≦α≦８５°）をなし、かつ縞状パターンを有する表面がｚ軸正方向を向くように前記光透過性導電性フィルムをｘｙ平面に配置し、かつ
少なくとも一つの直線状の明暗境界が表れた基準パターンを投影する装置、及びＣＣＤカメラを、ｙｚ平面に入射角及び正反射角度が等しくなるように配置する工程；
（ｉｉ）前記光透過性導電性フィルムの前記表面に、前記基準パターンを投影する工程；
（ｉｉｉ）前記基準パターンの反射像のゆらぎを結像し、前記ＣＣＤカメラで撮影して得られる映像信号を画像処理する工程；
（ｉｖ）前記画像処理により得られた鋸形状における段差を算出し、その値に基づいて断面が円弧形状である前記パターン部及び前記エッチング部それぞれの曲率半径を求める工程。
【発明の詳細な説明】
【技術分野】
【０００１】
本発明は、光透過性導電性フィルムのパターニング段差の評価方法に関する。
【背景技術】
【０００２】
タッチパネルに搭載される導電性フィルムとして、プラスチックからなる光透過性支持層の上に酸化インジウムスズ（ＩＴＯ）等からなる光透過性導電層等を積層して得られる光透過性導電性フィルムが数多く使用されている。
【０００３】
これらの光透過性導電性フィルムは、さらにエッチング処理を行うことにより光透過性導電層をパターン化した上でタッチパネルに搭載されるのが通常である。このようにして光透過性導電層がパターン化された光透過性導電性フィルムにおいて、フィルム表面に光透過性導電層のパターンが視認されるようになること（いわゆる骨見え現象；ｐａｔｔｅｒｎ  ｖｉｓｉｂｉｌｉｔｙ）が知られている。このようにして光透過性導電層がパターン化された光透過性導電性フィルムは、光透過性導電層が存在する領域（本明細書において、「パターン部」ということがある。）と、光透過性導電層が存在しない領域（本明細書において、「エッチング部」ということがある。）とで、異なる分光透過率及び分光反射率を示す。このような分光透過率及び分光反射率の差が、骨見え現象の原因であると考えられている。
【０００４】
近年になって、加熱処理によって光透過性導電性フィルムのパターン部の段差が大きくなり、この結果見栄えが悪化することも報告されている（特許文献１）。しかしながら、かかる段差の評価方法としては、目視による方法しか報告されていない。
【先行技術文献】
【特許文献】
【０００５】
【特許文献１】特開２０１２−１２８６２９号公報
【発明の概要】
【発明が解決しようとする課題】
【０００６】
本発明者らは、上記のようにパターン部及びエッチング部を有する光透過性導電性フィルムには、パターン部の断面形状が上に凸の円弧形状であり、かつエッチング部の断面形状が下に凸の円弧形状となっているものがあり、この場合にはこれらの円弧形状の丸み度合が大きいほど、骨見え現象の程度が大きくなる傾向があることを突き止めた。
【０００７】
本発明は、かかる円弧形状を検出し、さらにその丸み度合を評価する方法を提供することを主な課題とする。
【課題を解決するための手段】
【０００８】
本発明者らは、上記課題を解決するべく鋭意検討を重ね、本発明を完成させた。本発明は上記課題を解決するものであり、次に掲げるものである。
項１．
一部がエッチングされてなる光透過性導電層を少なくとも一方の表面に有する光透過性導電性フィルムであって、
前記表面が、光透過性導電層が存在するパターン部、及びエッチング部からなる縞状パターンを有する光透過性導電性フィルム
のパターニング段差を評価する方法であって、以下の工程（１）〜（４）を含有する方法：
（１）前記縞状パターンの長手方向がｘ軸方向に対してα°（５°≦α≦８５°）をなし、かつ縞状パターンを有する表面がｚ軸正方向を向くように前記光透過性導電性フィルムをｘｙ平面に配置し、かつ
少なくとも一つの直線状の明暗境界が表れた基準パターンを投影する装置、及びＣＣＤカメラを、ｙｚ平面に入射角及び正反射角度が等しくなるように配置する工程；
（２）前記光透過性導電性フィルムの前記表面に、前記基準パターンを投影する工程；
（３）前記基準パターンの反射像のゆらぎを結像し、前記ＣＣＤカメラで撮影して得られる映像信号を画像処理する工程；
（４）前記画像処理により得られた像において、鋸形状の明暗境界が観察されるときに、当該明暗境界に対応する前記パターン部の、前記縞状パターンの長手方向と直交する面についての断面形状が上に凸の円弧形状であり、かつ当該明暗境界に対応するエッチング部の前記断面形状が下に凸の円弧形状であると判定する工程。
項２．
前記工程（４）において、前記鋸形状における段差を算出し、その値に基づいて断面が円弧形状である前記パターン部及び前記エッチング部それぞれの曲率半径を求める、項１に記載の方法。
項３．
前記αが、３０°〜６０°である、項１又は２に記載の方法。
項４．
さらに、
（５）前記工程（４）で求められた曲率半径に基づいて、前記パターン部の円弧形状の高さと前記エッチング部の円弧形状の深さの和を、パターニング段差として求める工程
を含有する、項２又は３に記載の方法。
項５．
項４に記載の方法により計測されたパターニング段差が０．３μｍ以下となるように製造された、光透過性導電性フィルム。
項６．
項５に記載の光透過性導電性フィルムを含む、タッチパネル。
項７．
一部がエッチングされてなる光透過性導電層を少なくとも一方の表面に有する光透過性導電性フィルムであって、
前記表面が、光透過性導電層が存在するパターン部、及びエッチング部からなる縞状パターンを有し、かつ
前記パターン部の、前記縞状パターンの長手方向と直交する面についての断面形状が上に凸の円弧形状であり、かつ当該明暗境界に対応するエッチング部の前記断面形状が下に凸の円弧形状である、
光透過性導電性フィルム
のパターニング段差を検査する方法であって、
前記パターン部の円弧形状の高さと前記エッチング部の円弧形状の深さの和として求められるパターニング段差が０．３μｍ以下であるときに、良好であると判定する方法。
項８．
以下の工程（ｉ）〜（ｉｖ）を含有する、項７に記載の方法：
（ｉ）前記縞状パターンの長手方向がｘ軸方向に対してα°（５°≦α≦８５°）をなし、かつ縞状パターンを有する表面がｚ軸正方向を向くように前記光透過性導電性フィルムをｘｙ平面に配置し、かつ
少なくとも一つの直線状の明暗境界が表れた基準パターンを投影する装置、及びＣＣＤカメラを、ｙｚ平面に入射角及び正反射角度が等しくなるように配置する工程；
（ｉｉ）前記光透過性導電性フィルムの前記表面に、前記基準パターンを投影する工程；
（ｉｉｉ）前記基準パターンの反射像のゆらぎを結像し、前記ＣＣＤカメラで撮影して得られる映像信号を画像処理する工程；
（ｉｖ）前記画像処理により得られた鋸形状における段差を算出し、その値に基づいて断面が円弧形状である前記パターン部及び前記エッチング部それぞれの曲率半径を求める工程。
【発明の効果】
【０００９】
本発明を利用して、パターン部及びエッチング部を有する光透過性導電性フィルムを評価することにより、パターン部の断面形状が上に凸の円弧形状であり、かつエッチング部の断面形状が下に凸の円弧形状となっているかどうかを確認することができる。さらに、これらの円弧形状の丸み度合を評価することができる。これらの評価結果は、光透過性導電性フィルムにおける骨見え現象を改善するために役立つものである。
【図面の簡単な説明】
【００１０】
【図１】本発明の評価方法における座標系および観察系の配置を示す図面である。
【図２】測定画像の一例を示す、図面に代わる写真である。
【図３】断面形状が平面と斜面の組合せの場合における測定画像を示す図面である。
【図４】断面形状が円弧の組合せの場合における測定画像を示す図面である。
【図５】光透過性支持層の片面に光透過性導電層が隣接して配置されている、本発明の光透過性導電性フィルムを示す断面図である。
【図６】光透過性支持層の両面に光透過性導電層が隣接して配置されている、本発明の光透過性導電性フィルムを示す断面図である。
【図７】光透過性支持層の片面にアンダーコート層及び光透過性導電層がこの順で互いに隣接して配置されている、本発明の光透過性導電性フィルムを示す断面図である。
【図８】光透過性支持層の両面にアンダーコート層及び光透過性導電層がこの順で互いに隣接して配置されている、本発明の光透過性導電性フィルムを示す断面図である。
【図９】光透過性支持層の片面にハードコート層、アンダーコート層及び光透過性導電層（Ｂ）がこの順で互いに隣接して配置されている、本発明の光透過性導電性フィルムを示す断面図である。
【図１０】光透過性支持層の一方の面にハードコート層、アンダーコート層及び光透過性導電層がこの順で互いに隣接して配置されており、他方の面に別のハードコート層が直接配置されている、本発明の光透過性導電性フィルムを示す断面図である。
【図１１】光透過性支持層の両面にハードコート層、アンダーコート層及び光透過性導電層がこの順で互いに隣接して配置されている、本発明の光透過性導電性フィルムを示す断面図である。
【発明を実施するための形態】
【００１１】
１．  パターニング段差を評価する方法
１．１  光透過性導電性フィルムの説明
本発明は、一部がエッチングされてなる光透過性導電層を少なくとも一方の表面に有する光透過性導電性フィルムであって、前記表面が、光透過性導電層が存在するパターン部、及びエッチング部からなる縞状パターンを有する光透過性導電性フィルムのパターニング段差を評価する方法である。
【００１２】
１．１．１  光透過性導電層の説明
本発明において光透過性導電層とは、電気を導通しかつ可視光を透過する役割を果たすものをいう。光透過性導電層としては、特に限定されないが、例えば、タッチパネル用光透過性導電性フィルムにおいて光透過性導電層として通常用いられるものを用いることができる。
【００１３】
光透過性導電層の素材は、特に限定されないが、例えば、酸化インジウム、酸化亜鉛、酸化錫及び酸化チタン等が挙げられる。光透過性導電層としては、光透過性と導電性を両立する点で酸化インジウムにドーパントをドープしたものを含む光透過性導電層が好ましい。光透過性導電層は、酸化インジウムにドーパントをドープしたものからなる光透過性導電層であってもよい。ドーパントとしては、特に限定されないが、例えば、酸化スズ及び酸化亜鉛、並びにそれらの混合物等が挙げられる。
【００１４】
光透過性導電層の素材として酸化インジウムに酸化スズをドープしたものを用いる場合は、酸化インジウム（ＩＩＩ）（Ｉｎ２Ｏ３）に酸化スズ（ＩＶ）（ＳｎＯ２）をドープしたもの（ｔｉｎ−ｄｏｐｅｄ  ｉｎｄｉｕｍ  ｏｘｉｄｅ；ＩＴＯ）が好ましい。この場合、ＳｎＯ２の添加量としては、特に限定されないが、例えば、１〜１５重量％、好ましくは２〜１０重量％、より好ましくは３〜８重量％等が挙げられる。また、ドーパントの総量が左記の数値範囲を超えない範囲で、酸化インジウムスズにさらに他のドーパントが加えられたものを光透過性導電層の素材として用いてもよい。左記において他のドーパントとしては、特に限定されないが、例えばセレン等が挙げられる。
【００１５】
光透過性導電層は、上記の各種素材のうちいずれか単独からなるものであってもよいし、複数種からなるものであってもあってもよい。
【００１６】
光透過性導電層は、特に限定されないが、結晶体若しくは非晶質体、又はそれらの混合体であってもよい。
【００１７】
光透過性導電層の厚さは、１０ｎｍ以上３０ｎｍ以下であることが好ましい。１０ｎｍ以上であれば必要な導電性が得られ、３０ｎｍ以下であれば骨見え現象が緩和される。
【００１８】
光透過性導電層を配置する方法は、湿式及び乾式のいずれであってもよく、特に限定されない。光透過性導電層を配置する方法の具体例として、例えば、スパッタリング法、真空蒸着法、イオンプレーティング法、ＣＶＤ法及びパルスレーザーデポジション法等が挙げられる。
【００１９】
１．１．２  パターン部及びエッチング部の説明
パターニングの方法は、特に限定されないが、例えば次のようにして行うことができる。まず、レジスト（エッチング液から層を保護するための保護膜）を、光透過性導電層上の、残したい領域に塗布する。塗布の手段はレジストの種類にもよるがスクリーン印刷によって行ってもよいし、フォトレジストを用いる場合であれば、次のようにして行う。光透過性導電層上の、残したい領域にスピンコーター又はスリットコーター等を用いてフォトレジストを塗布し、光又は電子線を部分的に照射してフォトレジストの溶解性をその部分においてのみ変化させ、その後に溶解性が相対的に低くなっている部分を除去する（これを現像という）。このようにしてレジストが光透過性導電層上の、残したい領域においてのみ存在している状態とする。引き続いて、エッチング液を光透過性導電層に作用させ、光透過性導電層のうちレジストで保護されていない領域を選択的に溶解し、この溶解物を最終的に除去することにより、パターンを形成する。
【００２０】
本発明において評価対象とする光透過性導電性フィルムは、パターニングの後に、さらに加熱処理を行ったものであってもよい。加熱処理は、主に光透過性導電層を結晶化させる目的で行われる。加熱処理によって光透過性導電性フィルムに波状のうねりが生じ、これにより、パターン部の断面形状が上に凸の円弧形状、かつエッチング部の断面形状が下に凸の円弧形状となる場合がある。本発明の方法によれば、かかる円弧形状の有無を検出することができ、さらに、かかる円弧形状における丸み度合を評価することもできる。
【００２１】
パターン部及びエッチング部からなる縞状パターンは、特に限定されないが、通常、縞状パターンの長手方向と直交する方向のパターン部の幅（ピッチ）が０．０１ｍｍ〜５ｍｍであり、かつエッチング部の同方向の幅（ピッチ）が０．０１ｍｍ〜５ｍｍである。
【００２２】
１．２  各工程の説明
本発明の方法は、以下の工程（１）〜（４）を含有する。
（１）前記縞状パターンの長手方向がｘ軸方向に対してα°（５°≦α≦８５°）をなし、かつ縞状パターンを有する表面がｚ軸正方向を向くように前記光透過性導電性フィルムをｘｙ平面に配置し、かつ
少なくとも一つの直線状の明暗境界が表れた基準パターンを投影する装置、及びＣＣＤカメラを、ｙｚ平面に入射角及び正反射角度が等しくなるように配置する工程；
（２）前記光透過性導電性フィルムの前記表面に、前記基準パターンを投影する工程；
（３）前記基準パターンの反射像のゆらぎを結像し、前記ＣＣＤカメラで撮影して得られる映像信号を画像処理する工程；
（４）前記画像処理により得られた像において、鋸形状の明暗境界が観察されるときに、当該明暗境界に対応する前記パターン部の、前記縞状パターンの長手方向と直交する面についての断面形状が上に凸の円弧形状であり、かつ当該明暗境界に対応するエッチング部の前記断面形状が下に凸の円弧形状であると判定する工程。
【００２３】
１．２．１  工程（１）〜（２）の説明
１．２．１．１  配置の説明
基準パターンを投影する装置、ＣＣＤカメラ及び光透過性導電性フィルムの配置の例を座標系とともに図１に示す。
【００２４】
パターン部の長手方向がｘ軸方向のときα＝０°であり、パターン部の長手方向がｙ軸方向のときα＝９０°である。
【００２５】
縞状パターンは一方向に揃っているので、投影された基準パターンが縞状パターンの方向と平行であるか直交していると、反射像のゆらぎが生じない。なお、本発明において反射像のゆらぎとは、直線状パターンの反射像において直線性に乱れ（不連続性）がみられる現象をいう。したがって、投影された基準パターンが縞状パターンの方向は、少なくとも平行ではなく、かつ直交していないことが必要である。具体的には、５°≦α≦８５°とすることにより、本発明を実施できる。αは、反射像のゆらぎの観測しやすさという点で、好ましくは３０°〜６０°である。特にαがこの範囲内であると、反射像のゆらぎの程度が大きくなり、工程（４）における判定がよりしやすくなるだけでなく、さらに後述する曲率計算を行う場合にも有利となる。
【００２６】
基準パターンを投影する装置、及びＣＣＤカメラを、ｙｚ平面に入射角及び正反射角度が等しくなるように配置する。なお、入射角とは図１にも示すように、ｚ軸を基準としたときの、基準パターンが投影される角度のことである。また、正反射角度とは、同じくｚ軸を基準としたときの、基準パターンが正反射する角度のことである。以下において、図１にも示したように、これらの角度をθと表記することがある。すなわち、入射角＝正反射角度＝θである。
【００２７】
特に限定されないが、通常、１０°＜θ＜６０°であり、装置配置や作業性の点で好ましくは２０°＜θ＜４５°である。
【００２８】
１．２．１．２  投影装置の説明
本発明で用いる投影装置は、少なくとも一つの直線状の明暗境界が表れた基準パターンを投影する装置である。
【００２９】
基準パターンは、一つの直線状の明暗境界が表れたものであればよいが、二以上の明暗境界が表れたものであってもよい。
【００３０】
投影装置は、工程（３）においてその反射像のゆらぎが確認できる限りにおいて、特に限定されず、どのような構成を備える装置であってもよい。
【００３１】
投影装置は、基準パターン及び光源を別々の手段として有し、基準パターンを照らすことによって光透過性導電性フィルム上に投影するものであってもよい。この場合、光源としては、特に限定されないが、例えば、一般白熱電球、蛍光ランプ及び大型放電ランプ等を用いることができる。一般白熱電球としては、例えば、タングステン電球及びハロゲン電球等が挙げられる。蛍光ランプとしては、例えば、白色蛍光ランプ、演色改善形（白色）及び３波長域発光形（昼食色）等が挙げられる。大型放電ランプとしては、例えば、蛍光水銀ランプ、高圧水銀ランプ、メタルハイドランプ及び高圧ナトリウムランプ等が挙げられる。
【００３２】
また、投影装置は、基準パターン及び光源がそれぞれ別々の手段として存在しておらず、基準パターンを直接的に投影することができる構成を有するものであってもよい。このような装置としては、例えば液晶ディスプレイ等が挙げられる。
【００３３】
投影装置は、基準パターンを照らすことにより、光透過性導電性フィルムの表面に投影される反射像のゆらぎに対し、工程（３）における画像処理を行うことができるだけの十分な明るさを与えるものであればよい。
【００３４】
１．２．１．３  ＣＣＤカメラの説明
本発明で用いるＣＣＤカメラは、前記反射像のゆらぎをレンズ系により撮像素子面に集光したうえで光電変換を行い、映像信号（ビデオ信号）として取り出すことができればよく、特に限定されない。
【００３５】
ＣＣＤカメラは、反射像のゆらぎをより明瞭に捉えることができ、以降の解析をより正確に行うことができるという点で、より画素数の高いものが好ましい。この点では、１００万画素以上のＣＣＤカメラが好ましい。
【００３６】
１．２．２  工程（３）の説明
ＣＣＤカメラで撮影して得られる映像信号（ビデオ信号）の一例を図２に示す。
【００３７】
特に限定されないが、映像信号（ビデオ信号）の画像処理は、例えば次のようにして行うことができる。ＣＣＤカメラからの映像信号（ビデオ信号）をインターフェースを介してコンピュータに取り込ませる。コンピュータにより反射像のゆらぎを形成する撮像素子が受けた光の強度（映像信号）を画像処理することにより、反射像のゆらぎを示す輝度分布を算出・描画させる。さらに、画像処理により得られた輝度分布から明暗境界を算出する。この時、光透過性導電性フィルムが持つうねりに起因してベースラインが水平にならない場合がある。このような場合には、画像ソフト上の処理でベースラインが水平になるように補正することができる。この際に得られた像を基に、工程（４）の判定を行うことができる。
【００３８】
以上の一連の測定は、特に限定されないが、市販の鏡面計を用いて行うことができる。特に限定されないが、例えば、アークハリマ株式会社製鏡面計「ミラーＳＰＯＴ・Ｆ」又はその同等品等を用いることができる。
【００３９】
１．２．３  工程（４）の説明
仮に、光透過性導電性フィルムの断面形状が図３(a)のような平面と斜面の組合せであるとすると、簡単な幾何光学から工程（３）の画像処理で得られる計測データは図３(b)のような離散的なものとなる。
【００４０】
これに対して、工程（３）の画像処理で得られる計測データが図４(b)のような鋸形状をしている場合は、この光透過性導電性フィルムの断面形状はパターン部が上に凸であり、エッチング部が下に凸の円弧形状をしているものと推察される。
【００４１】
さらに、前記工程（４）において、前記鋸形状における段差を算出し、その値に基づいて断面が円弧形状である前記パターン部及び前記エッチング部それぞれの曲率半径を求めることもできる。この計算は以下のようにして行うことができる。
【００４２】
まず、パターン部（上に凸の円弧形状）の計算を行う。曲率半径rのパターンの長手方向がx軸方向に伸びている時の円柱の方程式は
【００４３】
【数１】
2014215083.tif 000003
【００４４】
である。このパターンがz軸回りにα回転し、円柱の上面がz＝0になったとすると、座標変換式は次のようになる。
【００４５】
【数２】
2014215083.tif 000004
【００４６】
【数３】
2014215083.tif 000005
【００４７】
【数４】
2014215083.tif 000006
【００４８】
これらを式(1)に代入すると、次のようになる。
【００４９】
【数５】
2014215083.tif 000007
【００５０】
一方、yz平面における入射角θの面状光線の方程式は
【００５１】
【数６】
2014215083.tif 000008
【００５２】
である。式(5)と式(6)の交線のz座標は式(6)よりy＝z tanθとして式(5)に代入することにより、次のように求まる。
【００５３】
【数７】
2014215083.tif 000009
【００５４】
したがってxの値を与えることにより、式(7)からzが定まり、式(6)からyが求まるので、交線上の点が(x, y, z)＝(X, Y, Z)が決まる。xの範囲は、ライン幅をLとすると図１の真ん中のパターンを見ると分かるように、−L /(2sinα)からL /(2sinα)である。
【００５５】
さて、パターン部の円柱(5)と面状光線(6)の交線上の点(x, y, z)＝(X, Y, Z)から円柱の中心線(x, y, z)＝(t cosα, t sinα,−r)に垂線を下ろしたときに交わる点は、直交条件
【００５６】
【数８】
2014215083.tif 000010
【００５７】
からtが次のように
【００５８】
【数９】
2014215083.tif 000011
【００５９】
と求まることから、次のように表される。
【００６０】
【数１０】
2014215083.tif 000012
【００６１】
上記の点から交線上の点( x, y, z )＝( X, Y, Z )を結ぶベクトルをそのベクトルの大きさで除することにより、パターン部の円柱の単位法線ベクトルnが求まる。面状光線(6)の単位入射ベクトルvは
【００６２】
【数１１】
2014215083.tif 000013
【００６３】
であるので、これとパターン部の円柱の単位法線ベクトルnを用いて、反射ベクトルrは次のようになる。
【００６４】
【数１２】
2014215083.tif 000014
【００６５】
光透過性導電性フィルムからCCDカメラまでの距離をPとすると、交線上の点(x, y, z)＝(X, Y, Z)を通り、反射ベクトル方向に伸びる直線
【００６６】
【数１３】
2014215083.tif 000015
【００６７】
が観察面
【００６８】
【数１４】
2014215083.tif 000016
【００６９】
と交わる点(Ox , Oy , Oz)は式(13)および(14)より
【００７０】
【数１５】
2014215083.tif 000017
【００７１】
となることから、
【００７２】
【数１６】
2014215083.tif 000018
【００７３】
となる。この観察面での段差は
【００７４】
【数１７】
2014215083.tif 000019
【００７５】
と表される。曲率半径rを変化させながら一連の計算を行い、式(17)の段差が工程（３）で得られる画像データから求められる段差、すなわち長さがわかっているスケールとの比較から計算される段差に一致したときのrがパターン部の曲率半径となる。この曲率半径の値rを式(1)に代入することで、パターン部の段差dが次のように求められる。
【００７６】
【数１８】
2014215083.tif 000020
【００７７】
エッチング部（下に凸の円弧形状）の計算も同様に行うことができる。この場合は、円柱の下面がz＝0になったと考え、式(4)、(7)の代わりに
【００７８】
【数１９】
2014215083.tif 000021
【００７９】
【数２０】
2014215083.tif 000022
【００８０】
とし、円柱の中心線を(x, y, z)＝(t cosα, t sinα, r)とすればよい。
【００８１】
１．２．４  工程（５）の説明
本発明の方法は、工程（１）〜（４）に加えて、さらに下記の工程（５）を含有するものであってもよい。
（５）前記工程（４）で求められた曲率半径に基づいて、前記パターン部の円弧形状の高さと前記エッチング部の円弧形状の深さの和を、パターニング段差として求める工程
工程（５）において、具体的には、式(1)〜(18)、並びに式(4’)及び(7’)を用いて、前記パターン部の円弧形状の高さ（パターン部の高さ；図４(a)の矢印）、及び前記エッチング部の円弧形状の深さ（エッチング部の深さ；図４(a) の矢印）をそれぞれ算出し、両者の和をパターニング段差（図４(a) の破線矢印）として求めることができる。
【００８２】
本発明の方法が、工程（１）〜（４）に加えて、さらに下記の工程（５）を含有する場合、この方法は、パターニング段差の計測方法であるといえる。
【００８３】
２．パターニング段差を検査する方法
本発明のパターニング段差を検査する方法は、
一部がエッチングされてなる光透過性導電層を少なくとも一方の表面に有する光透過性導電性フィルムであって、
前記表面が、光透過性導電層が存在するパターン部、及びエッチング部からなる縞状パターンを有し、かつ
前記パターン部の、前記縞状パターンの長手方向と直交する面についての断面形状が上に凸の円弧形状であり、かつ当該明暗境界に対応するエッチング部の前記断面形状が下に凸の円弧形状である、
光透過性導電性フィルム
のパターニング段差を検査する方法であって、
前記パターン部の円弧形状の高さと前記エッチング部の円弧形状の深さの和として求められるパターニング段差が０．３μｍ以下であるときに、良好であると判定する方法
である。
【００８４】
本発明のパターニング段差検査方法は、好ましくは以下の工程（ｉ）〜（ｉｖ）を含有する：
（ｉ）前記縞状パターンの長手方向がｘ軸方向に対してα°（５°≦α≦８５°）をなし、かつ縞状パターンを有する表面がｚ軸正方向を向くように前記光透過性導電性フィルムをｘｙ平面に配置し、かつ
少なくとも一つの直線状の明暗境界が表れた基準パターンを投影する装置、及びＣＣＤカメラを、ｙｚ平面に入射角及び正反射角度が等しくなるように配置する工程；
（ｉｉ）前記光透過性導電性フィルムの前記表面に、前記基準パターンを投影する工程；
（ｉｉｉ）前記基準パターンの反射像のゆらぎを結像し、前記ＣＣＤカメラで撮影して得られる映像信号を画像処理する工程；
（ｉｖ）前記画像処理により得られた鋸形状における段差を算出し、その値に基づいて断面が円弧形状である前記パターン部及び前記エッチング部それぞれの曲率半径を求める工程。
【００８５】
本発明のパターニング段差検査方法で求められるパターニング段差が０．３μｍ以下であれば、パターニング段差が視認されやすくなっており、良好である。
【００８６】
また、本発明のパターニング段差検査方法で求められるパターニング段差が０．２μｍ以下であれば、パターニング段差がより視認されやすくなっており、より良好である。したがって、本発明のパターニング段差検査方法は、計測されるパターニング段差が０．２μｍ以下であるときに良好であると判定する方法であればより好ましい。
【００８７】
本発明のパターニング段差検査方法で求められるパターニング段差と、工程（ｉｉｉ）で得られる画像に観察される鋸形状における段差との間にはほぼ比例関係が成り立つ。したがって、前記パターン部の円弧形状の高さと前記エッチング部の円弧形状の深さの和として求められるパターニング段差が０．３μｍ以下又は０．２μｍであるときに、良好であると判定する工程は、工程（ｉｉｉ）で得られる画像に観察される鋸形状における段差が所定の値（この値は適宜計算によって求められる。）以下であるときに、良好であると判定する工程に置き換えることができる。
【００８８】
３．  特定の段差を有する光透過性導電性フィルム
本発明の特定の段差を有する光透過性導電性フィルムは、前記パターン部の円弧形状の高さと前記エッチング部の円弧形状の深さの和であるパターニング段差が０．３μｍ以下となるように製造された、光透過性導電性フィルムである。
【００８９】
この段差を有する光透過性導電性フィルムは、骨見え現象の程度が改善されている。具体的には、円弧形状の丸み度合が特定範囲内に抑えられているため、骨見え現象の程度が改善されている。
【００９０】
また、骨見え現象の改善がよりされているという点では、前記パターン部の円弧形状の高さと前記エッチング部の円弧形状の深さの和であるパターニング段差が０．２μｍ以下となるように製造された、光透過性導電性フィルムであることがより好ましい。
【００９１】
なお、本発明のこの光透過性導電性フィルムは、光透過性導電層が直接又は１以上の他の層を介して光透過性支持層の上に配置されたものであってもよい。他の層としては、特に限定されないが、例えば、アンダーコート層、ハードコート層及び接着層等が挙げられる。
【００９２】
図５に、本発明の光透過性導電性フィルムの一態様を示す。この態様では、光透過性支持層の片面に光透過性導電層が互いに隣接して配置されている。
【００９３】
図６に、本発明の光透過性導電性フィルムの別の態様を示す。この態様では、光透過性支持層の両面に光透過性導電層が互いに隣接して配置されている。
【００９４】
光透過性支持層とは、光透過性導電層を含有する光透過性導電性フィルムにおいて、光透過性導電層を含む層を支持する役割を果たすものをいう。光透過性支持層としては、特に限定されないが、例えば、タッチパネル用光透過性導電性フィルムにおいて、光透過性支持層として通常用いられるものを用いることができる。
【００９５】
光透過性支持層の素材は、特に限定されないが、例えば、各種の有機高分子等を挙げることができる。有機高分子としては、特に限定されないが、例えば、ポリエステル系樹脂、アセテート系樹脂、ポリエーテル系樹脂、ポリカーボネート系樹脂、ポリアクリル系樹脂、ポリメタクリル系樹脂、ポリスチレン系樹脂、ポリオレフィン系樹脂、ポリイミド系樹脂、ポリアミド系樹脂、ポリ塩化ビニル系樹脂、ポリアセタール系樹脂、ポリ塩化ビニリデン系樹脂及びポリフェニレンサルファイド系樹脂等が挙げられる。ポリエステル系樹脂としては、特に限定されないが、例えば、ポリエチレンテレフタレート（ＰＥＴ）及びポリエチレンナフタレート（ＰＥＮ）等が挙げられる。光透過性支持層の素材は、ポリエステル系樹脂が好ましく、中でも特にＰＥＴが好ましい。光透過性支持層は、これらのうちいずれか単独からなるものであってもよいし、複数種からなるものであってもあってもよい。
【００９６】
光透過性支持層の厚さは、特に限定されないが、例えば、２〜３００μｍの範囲が挙げられる。
【００９７】
本発明の光透過性導電性フィルムは、さらに、アンダーコート層を含有し、かつ少なくとも一方の光透過性導電層が少なくともアンダーコート層を介して光透過性支持層の面に配置されていてもよい。
【００９８】
光透過性導電層は、アンダーコート層に隣接して配置されていてもよい。
【００９９】
図７に、本発明の片面光透過性導電性フィルムの一態様を示す。この態様では、光透過性支持層の一方の面に、アンダーコート層及び光透過性導電層がこの順で互いに隣接して配置されている。
【０１００】
図８に、本発明の両面光透過性導電性フィルムの一態様を示す。この態様では、光透過性支持層の両方の面に、アンダーコート層及び光透過性導電層がこの順で互いに隣接して配置されている。
【０１０１】
アンダーコート層の素材は、特に限定されないが、例えば、誘電性を有するものであってもよい。アンダーコート層の素材としては、特に限定されないが、例えば、酸化ケイ素、窒化ケイ素、酸窒化ケイ素、炭化ケイ素、シリコンアルコキシド、アルキルシロキサンの及びその縮合物、ポリシロキサン、シルセスキオキサン、ポリシラザン、酸化二オブ（Ｖ）等が挙げられる。アンダーコート層は、これらのうちいずれか単独からなるものであってもよいし、複数種からなるものであってもあってもよい。
【０１０２】
アンダーコート層としては、ＳｉＯｘ（ｘ＝１．０〜２．０）を含む層が好ましい。アンダーコート層は、ＳｉＯｘ（ｘ＝１．０〜２．０）からなる層であってもよい。
【０１０３】
アンダーコート層は、一層が配置されていてもよい。あるいは二層以上が互いに隣接して、または他の層を介して互いに離間して配置されていてもよい。アンダーコート層が二層以上互いに隣接して配置されているのが好ましい。例えば三層が互いに隣接して配置されている場合、中間にＳｉＯ２からなるアンダーコート層、それを挟むようにしていずれもＳｉＯｘ（ｘ＝１．０〜２．０）からなるアンダーコート層を配置させるのが好ましい。
【０１０４】
アンダーコート層の一層あたりの厚さとしては、特に限定されないが、例えば５〜５０ｎｍ等が挙げられる。二層以上が互いに隣接して配置されている場合は互いに隣接している全てのアンダーコート層の合計厚さが上記範囲内であればよい。
【０１０５】
アンダーコート層の屈折率は、本発明の光透過性導電性フィルムがタッチパネル用光透過性導電性フィルムとして使用できる限り特に限定されないが、例えば、１．４〜１．５が好ましい。
【０１０６】
アンダーコート層を配置する方法は、湿式及び乾式のいずれでもよく、特に限定されないが、湿式としては例えば、ゾル−ゲル法、微粒子分散液、コロイド溶液を塗布する方法等が挙げられる。
【０１０７】
アンダーコート層を配置する方法として、乾式としては、例えば、スパッタリング法、イオンプレーティング法、真空蒸着法、化学気相堆積法及びパルスレーザーデポジション法により隣接する層上に積層する方法等が挙げられる。
【０１０８】
本発明の光透過性導電性フィルムは、さらに、ハードコート層を含有していてもよい。
【０１０９】
本発明の光透過性導電性フィルムがハードコート層を含有している場合、少なくとも一方の光透過性導電層が少なくともハードコート層を介して光透過性支持層の面に配置されている。
【０１１０】
ハードコート層は、一層が配置されていてもよい。あるいは二層以上が互いに隣接して、または他の層を介して互いに離間して配置されていてもよい。
【０１１１】
ハードコート層は、光透過性支持層の両面に配置されていてもよい。
【０１１２】
図９に、ハードコート層を含有する本発明の片面光透過性導電性フィルムの一態様を示す。この態様では、光透過性支持層の一方の面にハードコート層、アンダーコート層及び光透過性導電層がこの順で互いに隣接して配置されている。
【０１１３】
図１０に、ハードコート層を含有する本発明の片面光透過性導電性フィルムの別の態様を示す。この態様では、光透過性支持層の一方の面にハードコート層、アンダーコート層及び光透過性導電層がこの順で互いに隣接して配置されており、光透過性支持層の他方の面に別のハードコート層が直接配置されている。
【０１１４】
図１１に、ハードコート層を含有する本発明の両面光透過性導電性フィルムの一態様を示す。この態様では、光透過性支持層の両方の面にハードコート層、アンダーコート層及び光透過性導電層がこの順で互いに隣接して配置されている。
【０１１５】
本発明においてハードコート層とは、光透過性支持層表面の傷つきを防止する役割を果たすものをいう。ハードコート層としては、特に限定されないが、例えば、タッチパネル用光透過性導電性フィルムにおいてハードコート層として通常用いられるものを用いることができる。
【０１１６】
ハードコート層の素材は、特に限定されないが、例えば、アクリル系樹脂、シリコーン系樹脂、ウレタン系樹脂、メラミン系樹脂及びアルキド系樹脂等が挙げられる。ハードコート層の素材としては、さらに、シリカ、ジルコニア、チタニア及びアルミナ等のコロイド粒子等を上記樹脂中に分散させたものも挙げられる。ハードコート層は、これらのうちいずれか単独からなるものであってもよいし、複数種からなるものであってもあってもよい。ハードコート層としては、ジルコニア粒子を分散したアクリル樹脂が好ましい。
【０１１７】
ハードコート層の厚さ（二層が隣接して配置されている場合は二層の厚さの合計）（μｍ）は、１μｍ〜１０μｍである。
【０１１８】
ハードコート層を配置する方法としては、特に限定されないが、例えば、フィルムに塗布して、熱で硬化する方法、紫外線や電子線などの活性エネルギー線で硬化する方法等が挙げられる。生産性の点で、紫外線により硬化する方法が好ましい。
【０１１９】
本発明の光透過性導電性フィルムは、タッチパネルの製造のために用いられる。タッチパネルについて詳細は、以下に説明する通りである。
【０１２０】
本発明のタッチパネルは、本発明の光透過性導電性フィルムを含み、さらに必要に応じてその他の部材を含んでなる。
【０１２１】
本発明の静電容量型タッチパネルの具体的な構成例としては、次のような構成が挙げられる。なお、保護層（１）側が操作画面側を、ガラス（５）側が操作画面とは反対側を向くようにして使用される。
（１）保護層
（２）本発明の光透過性導電性フィルム（Ｙ軸方向）
（３）絶縁層
（４）本発明の光透過性導電性フィルム（Ｘ軸方向）
（５）ガラス
本発明のタッチパネルは、特に限定されないが、例えば、上記（１）〜（５）、並びに必要に応じてその他の部材を通常の方法に従って組み合わせることにより製造することができる。
【実施例】
【０１２２】
以下に実施例を掲げて本発明をさらに詳しく説明するが、本発明はこれら実施例のみに限定されるものではない。
【０１２３】
１．試料準備
光透過性導電膜としてＩＴＯを用いた光透過性導電性フィルムを１０ｃｍ角に切り出し、１５０℃で６０分間の加熱処理を行って、ＩＴＯ膜を結晶化した。結晶化した光透過性導電体性フィルムにフォトレジストを塗布し、露光及び現像処理を行ってパターン部の幅Lが４ｍｍ、エッチング部の幅Ｓのストライプ状に抜くパターニングを施した。リンス及び乾燥を行った後、２５℃の王水系エッチング液に１５分間浸漬して、ＩＴＯ膜のエッチングを行った。その後、２５℃の１％の水酸化カリウム溶液に５分間浸漬してフォトレジストを除去した。最後に、銀ペーストの乾燥工程を想定して１３０℃で４０分間の加熱処理を行った。
【０１２４】
２．測定法
前記のように準備した光透過性導電性フィルムのパターニング段差を以下のようにして測定した。
【０１２５】
測定装置として、アークハリマ株式会社製鏡面計（商品名：ミラーＳＰＯＴ・Ｆ）を用いた。光源として、上記装置に付属のＬＥＤバックライトに白黒パターンを表示させ、試料に対して２０度正反射を測定するように配置した。準備した光透過性導電性フィルムをパターニングの長手方向が光源の明暗境界に対して４５度をなすように配置し、ステンレス製のリング状治具を載せてフィルムのうねりを低減させた。試料からの２０度正反射光を上記装置に付属のＣＣＤカメラで撮影して画像データを得た。
【０１２６】
画像データから明暗の境界中心点を抽出し、ベースライン補正を行った後、複数の明暗境界の段差の平均値を計測値とした。
【０１２７】
一方、画像データそのものからリング状治具の直径を基準にして、明暗境界の段差を読み取り、式(1)から(18)、および式(4’)(7’)を用いて、パターン部の高さとエッチング部の深さを算出し、両者の和をパターニング段差とした。
【０１２８】
目視による段差評価法は次の通りである。パターニングされたＩＴＯ層側が上側になるように配置して、パターン部とエッチング部の判別ができるか否かを下記基準で評価した。目視距離は２０ｃｍ、目視角度はサンプル面から４５度とした。
○：パターニング部と非パターニング部の判別が困難。
△：パターニング部と非パターニング部とをわずかに判別できる。
×：パターニング部と非パターニング部とをはっきりと判別できる。
実施例１  透明導電性フィルム（積水ナノコートテクノロジー社製、品名SCP125-170）にパターン部の幅Lが４ｍｍ、エッチング部の幅Ｓが２ｍｍのパターニングを施した。
実施例２  透明導電性フィルム（積水ナノコートテクノロジー社製、品名SCP125-170）にパターン部の幅Lが４ｍｍ、エッチング部の幅Ｓが０．５ｍｍのパターニングを施した。
実施例３  透明導電性フィルム（積水ナノコートテクノロジー社製、品名SCP125-150V3）にパターン部の幅Lが４ｍｍ、エッチング部の幅Ｓが０．０７ｍｍのパターニングを施した。
比較例１  透明導電性フィルム（積水ナノコートテクノロジー社製、品名SCP125-170）にパターン部の幅Lが４ｍｍ、エッチング部の幅Ｓが４ｍｍのパターニングを施した。
比較例２  透明導電性フィルム（積水ナノコートテクノロジー社製、品名SCP125-150V3）にパターン部の幅Lが４ｍｍ、エッチング部の幅Ｓが４ｍｍのパターニングを施した。
比較例３  透明導電性フィルム（積水ナノコートテクノロジー社製、品名SCP125-150V3）にパターン部の幅Lが４ｍｍ、エッチング部の幅Ｓが１ｍｍのパターニングを施した。
【０１２９】
以上の結果を表１に示す。鏡面計上の明暗境界段差と本発明の方法により計測されるパターニング段差との間にはほぼ比例関係が成り立つことが判った、また、鏡面計上の明暗境界段差が１．５以下（本発明の方法により計測されるパターニング段差が０．３μｍ以下）だとパターニング段差が視認されにくくなり、１未満（本発明の方法により計測されるパターニング段差が０．２μｍ程度未満）ではほぼ視認できなくなることが判った。
【０１３０】
【表１】
2014215083.tif 000023
【符号の説明】
【０１３１】
１        光透過性導電性フィルム
１１      光透過性支持層
１２      光透過性導電層
１３      アンダーコート層
１４      ハードコート層
【図１】
2014215083.tif 000024
【図２】
2014215083.tif 000025
【図３】
2014215083.tif 000026
【図４】
2014215083.tif 000027
【図５】
2014215083.tif 000028
【図６】
2014215083.tif 000029
【図７】
2014215083.tif 000030
【図８】
2014215083.tif 000031
【図９】
2014215083.tif 000032
【図１０】
2014215083.tif 000033
【図１１】
2014215083.tif 000034